(57)【特許請求の範囲】
【請求項１】
透明基板および前記透明基板上に形成された光半透過膜パターンを有し、
前記透明基板の表面および前記光半透過膜パターンの表面の算術平均粗さ（Ｒａ）が０．４ｎｍ以下であり、
前記透明基板の表面の窒素の含有割合が、５ａｔｍ％以下であり、
前記光半透過膜パターンの表面の窒素の含有割合が、１９ａｔｍ％以下であり、
ＡｒＦエキシマレーザ露光光が適用され、前記光半透過膜パターンの厚さが８０ｎｍ以下であることを特徴とするフォトマスク。
【請求項２】
透明基板および前記透明基板上に形成された光半透過膜パターンを有し、
前記透明基板の表面および前記光半透過膜パターンの表面の算術平均粗さ（Ｒａ）が０．４ｎｍ以下であり、
前記透明基板の表面の窒素の含有割合が、５ａｔｍ％以下であり、
前記光半透過膜パターンの表面の窒素の含有割合が、１９ａｔｍ％以下であり、
前記光半透過膜パターンの側面の算術平均粗さ（Ｒａ）が０．４ｎｍ以下であることを特徴とするフォトマスク。
【請求項３】
透明基板および前記透明基板上に形成された光半透過膜パターンを有し、
前記透明基板の表面および前記光半透過膜パターンの表面の算術平均粗さ（Ｒａ）が０．４ｎｍ以下であり、
前記透明基板の表面の窒素の含有割合が、５ａｔｍ％以下であり、
前記光半透過膜パターンの表面の窒素の含有割合が、１９ａｔｍ％以下であり、
前記光半透過膜パターン上に形成され、所望の光学濃度（ＯＤ値）を有する遮光膜からなる遮光膜パターンをさらに有し、前記遮光膜パターンの表面の算術平均粗さ（Ｒａ）が０．４ｎｍ以下であることを特徴とするフォトマスク。
【請求項４】
前記光半透過膜パターンの材料がモリブデンシリサイド系材料であり、
前記遮光膜の材料が、クロム系材料であり、
前記遮光膜パターンの表面の窒素の含有割合が、７ａｔｍ％以下であることを特徴とする請求項３に記載のフォトマスク。
【請求項５】
前記光半透過膜パターンは、前記透明基板上において、ウェハに転写されるパターンが形成されるパターン形成領域の外側である外枠領域に形成された外枠光半透過膜をさらに有し、
前記遮光膜パターンが、前記外枠光半透過膜上に形成された外枠遮光膜を有することを特徴とする請求項４に記載のフォトマスク。
【請求項６】
前記光半透過膜パターンの材料が窒化ケイ素系材料であり、
前記光半透過膜パターンの表面の算術平均粗さ（Ｒａ）が０．２ｎｍ以下であることを特徴とする請求項１から請求項５までのいずれかの請求項に記載のフォトマスク。
【請求項７】
前記透明基板の表面の算術平均粗さ（Ｒａ）が、０．１３ｎｍ以下であることを特徴とする請求項１から請求項６までのいずれかの請求項に記載のフォトマスク。
【請求項８】
透明基板および前記透明基板上に形成された光半透過膜を有するフォトマスクブランクスを準備するフォトマスクブランクス準備工程と、
前記光半透過膜をエッチングすることにより光半透過膜パターンを形成する光半透過膜パターン形成工程と、
前記光半透過膜パターンの表面を平滑化する平滑化処理工程と、を有することを特徴とするフォトマスクの製造方法。
【発明の詳細な説明】
【技術分野】
【０００１】
本発明は、フォトマスクおよびフォトマスクの製造方法に関する。
【背景技術】
【０００２】
半導体ＬＳＩ製造などにおいては、ＬＳＩパターンの転写を行うためのマスクであるフォトマスクとして、バイナリマスクや位相シフトマスクが用いられる。近年、ＬＳＩパターンの微細化・高集積化に伴い、パターン形成に用いるフォトリソグラフィ技術においては、露光装置の光源が、高圧水銀灯のｇ線（４３６ｎｍ）、ｉ線（３６５ｎｍ）から、ＫｒＦエキシマレーザ（２４８ｎｍ）、ＡｒＦエキシマレーザ（１９３ｎｍ）へと短波長化が進んでいる。このような短波長の露光光源は短波長で高出力のために、光のエネルギーが高く、露光に用いられているフォトマスク上に時間の経過と共に成長する異物が発生しフォトマスクを汚染するという現象があり、この成長性異物（Ｈａｚｅ、曇り、とも称する。）は露光光が短波長であるほど顕著となることが指摘されている。また、フォトマスク上に生じた成長性異物がウェハに転写されるほど大きくなると、半導体素子の回路の断線やショートを引き起こしてしまう。
【０００３】
この短波長の露光光源を用いたときに露光用フォトマスクを汚染する成長性異物の発生は、その大きな要因の一つとして、フォトマスク製造後にフォトマスク表面に残存するフォトマスク洗浄などに用いた酸性物質である硫酸イオンと、フォトマスク使用環境に存在するアンモニアなどの塩基性物質とが、パターン転写の際のエキシマレーザ照射により反応を起こし、硫酸アンモニウム等を生じることにより成長性異物となると言われている。また、ペリクルを構成する部材や露光または保管環境から発生したイオンや有機物がフォトマスク上に吸着し、成長性異物が発生すると言われている。さらに、エキシマレーザの直接の照射だけではなく、エキシマレーザの散乱光を受けることによっても、成長性異物が発生すると考えられる。このため、フォトマスクにおける透明基板の表面および光半透過膜パターンの表面に吸着する硫酸イオンからも成長性異物は発生し得る。
【０００４】
この結果、例えば、位相シフトマスクにおいて、光を透過する部分を構成する露出した透明基板の表面に成長性異物が発生して光を透過する部分を覆ったり、光を半透過する部分を構成する光半透過膜パターンの表面に成長性異物が発生して、光を半透過する部分を覆ったり、または光を透過する部分を覆うようになるまで成長するといった問題が生じている。特に、パターンの寸法が細く密になる先端品のフォトマスクにおいて、透明基板の表面および光半透過膜パターンの表面に発生した異物が光を透過する部分や光を半透過する部分を覆うといった問題は、顕在化しやすい。このようなことから、フォトマスク製造後の検査では無欠陥の良好な品質状態であっても、露光装置でエキシマレーザ照射を繰り返すうちに、フォトマスク上に成長性異物が発生してフォトマスクを汚染し、ウェハへの良好なパターン転写像が得られなくなるという問題がある。そして、成長性異物を除去するためには、フォトマスクを洗浄する必要があるが、フォトマスクを洗浄する必要があるために、製品製造のためのコストが増大したり、フォトマスクのパターンが磨耗したりするといった問題が生じている。
【０００５】
このような問題を回避する技術として、例えば、特許文献１に記載の露光用フォトマスクの管理方法が知られている。特許文献１に記載の露光用フォトマスクの管理方法は、ＡｒＦエキシマレーザ露光光が適用されるフォトマスク表面に存在する硫酸イオンの吸着量が閾値を超えると、フォトマスク表面に成長性異物が発生すると特定した上で、成長性異物が発生しないフォトマスクの使用期限を設定するものである。
【０００６】
しかしながら、特許文献１に記載の露光用フォトマスクの管理方法では、成長性異物が発生しないフォトマスクの使用期限を設定した上で、使用期限前にフォトマスクを洗浄するといった方法で行われるフォトマスクの管理が手間で煩わしい。また、フォトマスク表面に成長性異物が発生することを回避するためには、やはり、フォトマスクを洗浄する必要がある。
【先行技術文献】
【特許文献】
【０００７】
【特許文献１】特許第４８６３０６４号公報
【発明の概要】
【発明が解決しようとする課題】
【０００８】
本発明は、上記問題点に鑑みてなされたものであり、フォトマスクにおける透明基板の表面粗さおよび光半透過膜パターンの表面粗さを制御して、透明基板の表面および光半透過膜パターンの表面に吸着する硫酸イオンの吸着量を少なくすることによって、透明基板の表面および光半透過膜パターンの表面に成長性異物が発生することを抑制することができるフォトマスクを提供することを主目的とする。
また、遮光膜からなる外枠遮光膜の表面にペリクルを貼付するために用いた粘着材、露光環境中、保管環境中に存在する有機物等に由来する有機物の吸着量を少なくとすることによって、透明基板および光半透過膜パターンの表面に成長性異物が発生することを抑制することができるフォトマスクを提供することを主目的とする。
【課題を解決するための手段】
【０００９】
本発明者等は、上記課題を解決すべく研究を重ねた結果、透明基板および光半透過膜パターンの表面粗さを所定の範囲以下にすることで、硫酸イオンの吸着量を有意に低減できること、さらに、透明基板や光半透過膜パターン等のフォトマスクを構成する部材の表面組成により、有機物の吸着量を有意に低減できること、特に窒素の含有割合を少なくすることで有機物の吸着量を低減できることを新たに発見した。
すなわち、本発明者等は、透明基板および光半透過膜パターンの表面粗さおよび表面組成を同時に制御することで、透明基板および光半透過膜パターンの表面の成長性異物の発生を大きく低減できることを見い出し、本発明を完成させるに至ったのである。
【００１０】
すなわち、本発明は、透明基板および上記透明基板上に形成された光半透過膜パターンを有し、上記透明基板の表面および上記光半透過膜パターンの表面の算術平均粗さ（Ｒａ）が０．４ｎｍ以下であり、上記透明基板の表面の窒素の含有割合が、５ａｔｍ％以下であり、上記光半透過膜パターンの表面の窒素の含有割合が、１９ａｔｍ％以下であることを特徴とするフォトマスクを提供する。
【００１１】
本発明によれば、上記透明基板の表面および上記光半透過膜パターンの表面に成長性異物が発生することを抑制することができる。したがって、ウェハへの良好なパターン転写像が得られなくなることを抑制することができる。
【００１２】
上記発明においては、ＡｒＦエキシマレーザ露光光が適用され、上記光半透過膜パターンの厚さが８０ｎｍ以下であることが好ましい。膜厚が薄いと上記光半透過膜パターンの側面積が少なくなり、成長性異物が上記光半透過膜パターンの側面から発生する確率を低くすることができるからである。また膜厚が薄いとパターンのアスペクト比が低くなり、洗浄でパターン倒れなどのダメージが発生しにくいためである。
【００１３】
上記発明においては、上記光半透過膜パターンの側面の算術平均粗さ（Ｒａ）が０．４ｎｍ以下であることが好ましい。ウェハへの良好なパターン転写像が得られなくなることを顕著に抑制することができるからである。
【００１４】
上記発明においては、上記光半透過膜パターン上に形成され、所望の光学濃度（ＯＤ値）を有する遮光膜からなる遮光膜パターンをさらに有し、上記遮光膜パターンの表面の算術平均粗さ（Ｒａ）が０．４ｎｍ以下であることが好ましい。ウェハへの良好なパターン転写像が得られなくなることを抑制することができるからである。
【００１５】
本発明においては、上記光半透過膜パターンの材料がモリブデンシリサイド系材料であり、上記遮光膜の材料が、クロム系材料であり、上記遮光膜パターンの表面の窒素の含有割合が、７ａｔｍ％以下であることが好ましい。上記遮光膜パターンを有することにより、上記フォトマスクは、上記遮光膜パターンの表面にも成長性異物が発生することをより抑制できるといった効果や、遮光膜パターンとして外枠遮光膜を含む場合に、上記外枠遮光膜の表面上に粘着材を介して接着されたペリクルを剥がす際にペリクルの粘着材を上記外枠遮光膜の表面から除去することが容易になるからである。
【００１６】
本発明においては、上記光半透過膜パターンは、上記透明基板上において、ウェハに転写されるパターンが形成されるパターン形成領域の外側である外枠領域に形成された外枠光半透過膜をさらに有し、上記遮光膜パターンが、上記外枠光半透過膜上に形成された外枠遮光膜を有することが好ましい。上述の表面粗さおよび表面成分組成の遮光膜パターンとして、外枠遮光膜を有することにより、上記フォトマスクは、上記外枠遮光膜の表面上に粘着材を介して接着されたペリクルを剥がす際にペリクルの粘着材を上記外枠遮光膜の表面から除去することが容易になる等の利点があるからである。
【００１７】
本発明においては、上記光半透過膜パターンの材料が窒化ケイ素系材料であり、上記光半透過膜パターンの表面の算術平均粗さ（Ｒａ）が０．２ｎｍ以下であることが好ましい。上記半透過膜パターンを用いることにより、上記フォトマスクは、上記光半透過膜パターンの表面に成長性異物が発生することを抑制できるからである。
【００１８】
本発明においては、上記透明基板の表面の算術平均粗さ（Ｒａ）が０．１３ｎｍ以下であることが好ましい。上記透明基板を用いることにより、上記フォトマスクは、上記透明基板の表面に成長性異物が発生することを抑制できるからである。
【００１９】
また、本発明は、透明基板および上記透明基板上に形成された光半透過膜を有するフォトマスクブランクスを準備するフォトマスクブランクス準備工程と、上記光半透過膜をエッチングすることにより光半透過膜パターンを形成する光半透過膜パターン形成工程と、上記光半透過膜パターンの表面を平滑化する平滑化処理工程と、を有することを特徴とするフォトマスクの製造方法を提供する。
【００２０】
本発明によれば、上記光半透過膜パターンの表面に成長性異物が発生しにくいフォトマスクを得ることができる。したがって、ウェハへの良好なパターン転写像が得られなくなることを抑制することができる。
【発明の効果】
【００２１】
本発明においては、上記透明基板の表面および上記光半透過膜パターンの表面に成長性異物が発生することを抑制することができるという効果を奏する。
【図面の簡単な説明】
【００２２】
【図１】本発明のフォトマスクの一例を示す概略断面図である。
【図２】透明基板の表面の算術平均粗さ（Ｒａ）および透明基板の表面の硫酸イオンの吸着量の関係を表すグラフを示す図である。
【図３】透明基板の表面の硫酸イオンの吸着量および透明基板の表面に発生する成長性異物の個数の関係を表すグラフを示す図である。
【図４】透明基板の表面積および透明基板の表面の硫酸イオンの吸着量の関係を表すグラフを示す図である。
【図５】本発明のフォトマスクの製造方法の一例を示す概略工程断面図である。
【図６】本発明のフォトマスクの製造方法の一例を示す概略工程断面図である。
【図７】光半透過膜パターンの表面のＡＦＭ画像である。
【図８】遮光膜パターンおよび遮光膜の表面のＡＦＭ画像である。
【図９】硫酸洗浄した後に光半透過膜パターンの表面に対してＡｒＦエキシマレーザを照射した結果を示す図である。
【図１０】ＡｒＦエキシマレーザ照射後の成長性異物（Ｈａｚｅ）の発生を評価したＳＥＭ画像である。
【図１１】光半透過膜パターンの表面の異物除去力を評価した結果を示す図である。
【図１２】フォトマスクにおける合成石英基板および遮光膜の表面に残存するペリクルの粘着材を示す図である。
【図１３】ペリクル付きフォトマスクの一例を示す概略断面図である。
【発明を実施するための形態】
【００２３】
以下、本発明のフォトマスクおよびフォトマスクの製造方法について詳細に説明する。
【００２４】
Ａ．フォトマスク
本発明のフォトマスクは、透明基板および上記透明基板上に形成された光半透過膜パターンを有し、上記透明基板の表面および上記光半透過膜パターンの表面の算術平均粗さ（Ｒａ）が０．４ｎｍ以下であることを特徴とするものである。
ここで、算術平均粗さ（Ｒａ）は、原子間力顕微鏡（ＡＦＭ）＜株式会社日立ハイテクサイエンス社製  Ｌ−ｔｒａｃｅ＞を用いて測定し、１μｍ角範囲の高さデータをもとに求めたものである。
【００２５】
図１は、本発明のフォトマスクの一例を示す概略断面図である。図１に示されるフォトマスク１００は、トライトーン構造を有する位相シフトマスクである。
【００２６】
図１に示されるフォトマスク１００は、透明基板１０１と、透明基板１０１上に形成された光半透過膜パターン１０３と、光半透過膜パターン１０３上に形成された遮光膜パターン１０２と、を有する。遮光膜パターン１０２は光半透過膜パターン１０３の上面１０３ａ上に部分的に形成されている。遮光膜パターン１０２は、光半透過膜パターン１０３と合わせて光学濃度（ＯＤ値）が３．０以上となるよう調整されたものである。また、光半透過膜パターン１０３は、透明基板１０１上において、ウェハに転写されるパターンが形成されるパターン形成領域に形成された光半透過膜パターンである。ここで、本発明において、「パターン形成領域」とは、上記透明基板上において、ウェハに転写されるパターンが形成される領域を意味する。また、本発明において、「トライトーン構造」とは、上記パターン形成領域に上記光半透過膜パターンが形成され、後述する遮光膜パターンが、上記パターン形成領域に形成された上記光半透過膜パターン上に形成された構造を意味する。すなわち、図１に示されるように、上記パターン形成領域に光半透過膜パターン１０３が形成され、遮光膜パターン１０２が光半透過膜パターン１０３上に形成された構造が、トライトーン構造である。
【００２７】
そして、透明基板１０１の上面１０１ａ、光半透過膜パターン１０３の上面１０３ａおよび側面１０３ｂ、ならびに遮光膜パターン１０２の上面１０２ａおよび側面１０２ｂの全ての算術平均粗さ（Ｒａ）は０．４ｎｍ以下である。
【００２８】
ここで、本発明において、上記光半透過膜パターンは、図１に示される光半透過膜パターン１０３のような上記パターン形成領域に形成された光半透過膜パターンを有するものを意味する。また、本発明において、上記透明基板の表面は、図１に示される透明基板１０１の上面１０１ａのような上記透明基板の上面を意味する。なお、上記透明基板の上面は、上記透明基板における上記光半透過膜パターンが形成される面である。さらに、本発明において、上記光半透過膜パターンの表面は、図１に示される光半透過膜パターン１０３の上面１０３ａのような上記光半透過膜パターンの上面を意味する。なお、上記光半透過膜パターンの上面は、上記光半透過膜パターンにおける上記透明基板に接する下面とは反対側の面である。
【００２９】
本発明によれば、上記透明基板の表面および上記光半透過膜パターンの表面の算術平均粗さ（Ｒａ）が０．４ｎｍ以下であることによって、上記透明基板の表面積および上記光半透過膜パターンの表面積が小さくなる。このため、上記透明基板の表面および上記光半透過膜パターンの表面に吸着する硫酸イオンの吸着量を少なくすることができる。これにより、上記透明基板の表面および上記光半透過膜パターンの表面に成長性異物が発生することを抑制することができる。この結果、上記透明基板の表面および上記光半透過膜パターンの表面に発生する成長性異物が、フォトマスクの光を透過する部分や光を半透過する部分を覆うことを抑制することができる。これにより、ウェハへの良好なパターン転写像が得られなくなることを抑制することができる。
【００３０】
また、本発明のフォトマスクは、上記透明基板の表面および上記光半透過膜パターンの表面の算術平均粗さ（Ｒａ）が０．４ｎｍ以下であり、上記透明基板の表面および上記光半透過膜パターンの表面が滑らかである。このため、ウェハに転写されるパターンの微細化に伴い、上記フォトマスクを洗浄する時に、ダメージが上記ウェハに転写されるパターンに発生することを回避するために、メガソニックなどの物理洗浄ツール等の出力を弱めたとしても、上記透明基板の表面および上記光半透過膜パターンの表面は滑らかであるから、上記透明基板の表面および上記光半透過膜パターンの表面から異物を容易に除去することができる。
【００３１】
また、上記透明基板の表面および上記光半透過膜パターンの表面に成長性異物が発生した場合には、上記光半透過膜パターンの表面のみに成長性異物が発生した場合とは異なり、上記成長性異物がそれほど大きく成長しなくても光を透過する部分を覆うようになる。このため、上記透明基板の表面および上記光半透過膜パターンの表面の算術平均粗さ（Ｒａ）が０．４ｎｍ以下であることによって、上記光半透過膜パターンの表面のみの算術平均粗さ（Ｒａ）が０．４ｎｍ以下である場合よりも、ウェハへの良好なパターン転写像が得られなくなることを顕著に抑制することができるからである。
【００３２】
さらに、フォトマスクを使用し続けるとペリクルが劣化するために、フォトマスクから一度ペリクルを剥がし、フォトマスクを洗浄し、再度ペリクルをフォトマスクに装着する作業を行わなければならない。そして、フォトマスクにおいて、後述する外枠領域に上記光半透過膜パターンおよび後述する遮光膜パターンが形成されておらず、上記外枠領域において上記透明基板が露出している場合には、ペリクルは、上記外枠領域において上記透明基板の表面上に粘着材を介して接着される。この結果、フォトマスクからペリクルを剥がす際には、ペリクルの粘着材が多量に上記外枠領域において上記透明基板の表面上に残存してしまう。また、上記外枠領域において上記透明基板の表面上に残存するペリクルの粘着材を除去することは困難である。このようなことから、ペリクルの粘着材を除去するためにフォトマスクを多数回洗浄しなければならなくなる。また、多量に上記外枠領域において上記透明基板の表面上に残存するペリクルの粘着材は、フォトマスクの洗浄等により、フォトマスクの上記パターン形成領域内に散らばり不良となってしまう。さらに、ペリクルの粘着材は有機物であるため、多量に上記外枠領域において上記透明基板の表面上に残存するペリクルの粘着材は、ガス等が発生し、成長性異物の発生原因になり得る。
【００３３】
これに対して、本発明によれば、上記透明基板の表面の算術平均粗さ（Ｒａ）が０．４ｎｍ以下であり、上記外枠領域において上記透明基板の表面が滑らかであるために、ペリクルの粘着材を上記外枠領域において上記透明基板の表面から除去することが容易になる。これにより、ペリクルの粘着材を上記外枠領域において上記透明基板の表面から除去するためにフォトマスクを洗浄する回数を削減することができる。また、多量に上記外枠領域において上記透明基板の表面上に残存するペリクルの粘着材が、フォトマスクの洗浄等により、フォトマスクの上記パターン形成領域内に散らばり不良となることを抑制することができる。さらに、多量に上記外枠領域において上記透明基板の表面上に残存するペリクルの粘着材が、成長性異物の発生原因になることを抑制することができる。これにより、成長性異物が成長し、ウェハへの良好なパターン転写像が得られなくなることを抑制することができる。
以下、本発明のフォトマスクの構成について説明する。
【００３４】
１．透明基板
本発明における透明基板は、上記透明基板の表面の算術平均粗さ（Ｒａ）が０．４ｎｍ以下であるものである。
【００３５】
（１）透明基板の表面の算術平均粗さ（Ｒａ）
図２は、透明基板の表面の算術平均粗さ（Ｒａ）および透明基板の表面の硫酸イオンの吸着量の関係を表すグラフを示す図である。そして、図２に示されるグラフに表される硫酸イオンの吸着量（ＳＯ４吸着量）は、算術平均粗さ（Ｒａ）に依存して変化するものであり、図２に示されるグラフに表される算術平均粗さ（Ｒａ）および硫酸イオンの吸着量の関係は、透明基板の表面、光半透過膜パターンの表面および側面、ならびに遮光膜パターンの表面および側面において成立するものである。なお、図２に示されるグラフに表される関係は、下記評価条件によって、評価されたものである。
＜洗浄条件＞
・硫酸洗浄
＜イオンクロマト条件＞
・ＤＩＷ １００ｍｌ ９０℃ ２ｈ抽出
【００３６】
そして、表１は、図２に示されるグラフに表された透明基板の表面の算術平均粗さ（Ｒａ）に対する透明基板の表面の硫酸イオンの吸着量を示すものである。
【００３７】
【表１】
0006728919.tif 000002
【００３８】
また、図３は、透明基板の表面の硫酸イオンの吸着量および透明基板の表面に発生する成長性異物の個数の関係を表すグラフを示す図である。図３に示されるグラフは、フォトマスクへのＡｒＦエキシマレーザ露光光の積算露光量を８００Ｊ／ｃｍ２〜３０００Ｊ／ｃｍ２まで変えた場合において、透明基板の表面の硫酸イオンの吸着量と透明基板の表面に発生する成長性異物の個数との関係を示すものである。図３に示されるように、透明基板の表面の硫酸イオンの吸着量が０．９ｎｇ／ｃｍ２以下の場合には、積算露光量が、８００Ｊ／ｃｍ２、１５００Ｊ／ｃｍ２、および３０００Ｊ／ｃｍ２のいずれの場合においても、成長性異物は発生しない。そして、図３に示されるグラフに表される発生する成長性異物の個数は、硫酸イオンの吸着量に依存して変化するものであり、図３に示されるグラフに表される硫酸イオンの吸着量および発生する成長性異物の個数の関係は、透明基板の表面、光半透過膜パターンの表面および側面、ならびに遮光膜パターンの表面および側面において成立するものである。
【００３９】
一方、図２および表１に示される通り、上記透明基板の表面の算術平均粗さ（Ｒａ）が、０．４ｎｍ以下である場合には、上記透明基板の表面の硫酸イオンの吸着量が４．５ｐｐｂ（０．９ｎｇ／ｃｍ２）以下となる。したがって、図２および表１に示される通り、上記透明基板の表面の算術平均粗さ（Ｒａ）が、０．４ｎｍ以下である場合には、上記透明基板の表面の硫酸イオンの吸着量が４．５ｐｐｂ（０．９ｎｇ／ｃｍ２）以下となるので、上記透明基板の表面に成長性異物が発生することを防止することができる。
【００４０】
上記透明基板の表面の算術平均粗さ（Ｒａ）は０．４ｎｍ以下であれば、特に限定されるものではないが、中でも、０．３ｎｍ以下が好ましく、特に、０．２ｎｍ以下が好ましく、中でも特に、０．１３ｎｍ以下が好ましい。より硫酸イオンの吸着量が少ないからである。
【００４１】
（２）透明基板の表面積
上記透明基板の表面の算術平均粗さ（Ｒａ）が、０．４ｎｍ以下である場合には、上記透明基板の表面積は、９９８００ｎｍ２以下となる。なお、上記透明基板の表面積は、上記透明基板の表面の算術平均粗さ（Ｒａ）から、画像解析等の方法によって求められるものを意味し、具体的には、例えば、原子間力顕微鏡（ＡＦＭ）＜株式会社日立ハイテクサイエンス社製  Ｌ−ｔｒａｃｅ＞を用いて測定し、１μｍ角範囲の高さデータをもとに求めた算術平均粗さ（Ｒａ）から、画像解析によって求められるものである。
【００４２】
図４は、透明基板の表面積および透明基板の表面の硫酸イオンの吸着量の関係を表すグラフを示す図である。そして、図４に示されるグラフに表される硫酸イオンの吸着量（ＳＯ４吸着量）は、表面積に依存して変化するものであり、図４に示されるグラフに表される表面積および硫酸イオンの吸着量の関係は、透明基板の表面、光半透過膜パターンの表面および側面、ならびに遮光膜パターンの表面および側面において成立するものである。なお、図４に示されるグラフに表される関係は、図２に示されるグラフに表される関係と同様に、上述した評価条件によって、評価されたものである。
【００４３】
図４に示される通り、上記透明基板の表面積が、９９８００ｎｍ２以下である場合には、上記透明基板の表面の硫酸イオンの吸着量が４．５ｐｐｂ（０．９ｎｇ／ｃｍ２）以下となるので、上記透明基板の表面に成長性異物が発生することを抑制することができる。このことは、上述したように、図２に示される通り、上記透明基板の表面の算術平均粗さ（Ｒａ）が、０．４ｎｍ以下である場合には、上記透明基板の表面に成長性異物が発生することを抑制することができることに対応している。
【００４４】
また、上記透明基板の表面積は、特に限定されるものではないが、中でも、９９７００ｎｍ２以下、特に、９９６００ｎｍ２以下が好ましい。より硫酸イオンの吸着量が少ないからである。
【００４５】
（３）透明基板
本発明における透明基板は、特に限定されるものではないが、本発明における透明基板としては、例えば、露光光を高透過率で透過する光学研磨された合成石英ガラス、蛍石、フッ化カルシウム等を挙げることができる。中でも、合成石英ガラスが好ましい。多用されており品質が安定し、短波長の露光光の透過率の高いからである。
【００４６】
（４）透明基板の表面の成分組成
上記透明基板の表面の成分組成については、成長性異物の発生を抑制できるものであればよく、透明基板の材料により異なるものである。
このような透明基板の表面の窒素の含有割合としては、成長性異物の発生原因となる有機物の付着を低減するとの観点からは、５ａｔｍ％以下であることが好ましく、なかでも３ａｔｍ％以下であることが好ましく、特に、１ａｔｍ％以下であることが好ましい。
ここで、窒素の含有割合を低減することで、例えば、ペリクルの粘着材等に起因すると考えられる有機物や、露光環境中、保管環境中に存在する有機物の付着を低減できる理由については明確ではないが、表面に窒素原子が存在すると、窒素原子が核となり、有機物が凝集し易くなるためであると推察される。このため、有機物の凝集の原因となる窒素の含有割合を低減することで、透明基板の表面へのペリクルの粘着材等に起因すると考えられる有機物等の付着により生じる成長性異物の発生を抑制できると推察される。
また、透明基板の表面の酸素の含有割合としては、成長性異物の発生原因となる有機物の付着を低減するとの観点からは、５０ａｔｍ％以上であることが好ましく、なかでも５５ａｔｍ％以上であることが好ましく、特に、６０ａｔｍ％以上であることが好ましい。
ここで、酸素の含有割合を増加することで、例えば、ペリクルの粘着材等に起因すると考えられる有機物や、露光環境中、保管環境中に存在する有機物の付着を低減できる理由については明確ではないが、表面の酸素の含有割合が多いほど、表面の化学特性が安定し、有機物が吸着しにくくなるためと推察される。このため、酸素の含有割合を増加することで、透明基板の表面へのペリクルの粘着材等に起因すると考えられる有機物等の付着を抑制でき、結果として成長性異物の発生を抑制できると推察される。
【００４７】
なお、ａｔｍ％は、透明基板の表面から検出された元素の合計を１００％とした場合の各元素の割合をいうものである。
また、上述の透明基板の成分組成の測定方法については、表面成分組成を精度良く測定できる方法であればよく、例えば、透明基板の最表面から厚み方向に５ｎｍの範囲内における平均の成分組成を測定する方法を用いることができる。
このような測定条件としては、例えば、以下のＸ線条件、Ｘ線取込角度および中和条件を用いることができる。
なお、このような表面組成の測定装置としては、例えば、ＵＬＶＡＣ−ＰＨＩ社製Ｑｕａｎｔｕｍ２０００を用いることができる。
以下、光半透過膜パターンおよび遮光膜パターンについての成分組成の測定方法についても、透明基板表面の成分組成の測定方法と同様の方法を用いることができる。
【００４８】
（測定条件）
Ｘ線条件：Ａｌ  ｍｏｎｏ  ２００μｍφ×３０Ｗ  １５ｋＶ
Ｘ線取込角度：４５°
中和条件：ＩＯＮ／Ｅｌｅｃｔｒｏｎ  ２０μＡ
【００４９】
２．光半透過膜パターン
本発明における光半透過膜パターンは、上記光半透過膜パターンの表面の算術平均粗さ（Ｒａ）が０．４ｎｍ以下であるものである。
【００５０】
（１）光半透過膜パターンの表面
上記光半透過膜パターンの表面の算術平均粗さ（Ｒａ）は、特に限定されるものではないが、中でも、０．３ｎｍ以下が好ましく、特に、０．２ｎｍ以下が好ましい。より硫酸イオンの吸着量が少ないからである。
より具体的には、上記光半透過膜パターンの表面の算術平均粗さ（Ｒａ）は、例えば、上記光半透過膜パターンの材料が窒化ケイ素系材料である場合には、０．３ｎｍ以下であることが好ましく、なかでも０．２ｎｍ以下であることが好ましい。より硫酸イオンの吸着量が少ないからである。
【００５１】
また、上記光半透過膜パターンの表面の算術平均粗さ（Ｒａ）が、０．４ｎｍ以下である場合には、上記光半透過膜パターンの表面積は、９９８００ｎｍ２以下となる。なお、本発明において、上記光半透過膜パターンの表面積は、上記透明基板の表面積と同様の方法および評価条件によって、上記光半透過膜パターンの表面の算術平均粗さ（Ｒａ）から求められるものを意味する。
【００５２】
また、上記光半透過膜パターンの表面積は、特に限定されるものではないが、中でも、９９７００ｎｍ２以下、特に、９９６００ｎｍ２以下が好ましい。より硫酸イオンの吸着量が少ないからである。
【００５３】
（２）光半透過膜パターンの側面
上記光半透過膜パターンは、上記光半透過膜パターンの表面の算術平均粗さ（Ｒａ）が０．４ｎｍ以下であれば、特に限定されるものではないが、上記光半透過膜パターンの側面の算術平均粗さ（Ｒａ）が０．４ｎｍ以下であるものが好ましい。上記光半透過膜パターンの表面の算術平均粗さ（Ｒａ）が０．４ｎｍ以下である場合と同様の効果が得られるからである。具体的には、上記光半透過膜パターンの側面に成長性異物が発生することを抑制することができるからである。また、上記フォトマスクを洗浄する時に、物理洗浄ツール等の出力を弱めたとしても、上記光半透過膜パターンの側面から異物を容易に除去することができるからである。また、上記光半透過膜パターンの側面に成長性異物が発生した場合には、上記光半透過膜パターンの表面に成長性異物が発生した場合とは異なり、上記成長性異物がそれほど大きく成長しなくても光を透過する部分を覆うようになる。このため、上記光半透過膜パターンの側面の算術平均粗さ（Ｒａ）が０．４ｎｍ以下であることによって、上記光半透過膜パターンの表面の算術平均粗さ（Ｒａ）が０．４ｎｍ以下である場合よりも、ウェハへの良好なパターン転写像が得られなくなることを顕著に抑制することができる。
【００５４】
ここで、本発明において、上記光半透過膜パターンの側面は、上記光半透過膜パターンの表面および上記透明基板の表面の間の面を意味する。より具体的には、上記光半透過膜パターンの側面は、図１に示される光半透過膜パターン１０３の側面１０３ｂのような上記光半透過膜パターンの上面および上記透明基板の上面の間の面を意味する。
【００５５】
上記光半透過膜パターンの側面の算術平均粗さ（Ｒａ）は、特に限定されるものではないが、中でも、０．３ｎｍ以下が好ましく、特に、０．２ｎｍ以下が好ましい。より硫酸イオンの吸着量が少ないからである。
【００５６】
また、上記光半透過膜パターンの側面の算術平均粗さ（Ｒａ）が、０．４ｎｍ以下である場合には、上記光半透過膜パターンの側面積は、９９８００ｎｍ２以下となる。なお、本発明において、上記光半透過膜パターンの側面積は、上記透明基板の表面積と同様の方法および評価条件によって、上記光半透過膜パターンの側面の算術平均粗さ（Ｒａ）から求められるものを意味する。
【００５７】
また、上記光半透過膜パターンの側面積は、特に限定されるものではないが、中でも、９９７００ｎｍ２以下、特に、９９６００ｎｍ２以下が好ましい。より硫酸イオンの吸着量が少ないからである。
【００５８】
（３）光半透過膜パターン
上記光半透過膜パターンは、特に限定されるものではないが、上記透明基板上において、上記パターン形成領域の外側である外枠領域に形成された外枠光半透過膜をさらに有するものが好ましい。ここで、本発明において、「外枠領域」とは、上記透明基板上において、上記パターン形成領域の外側である領域を意味する。
【００５９】
また、上記光半透過膜パターンの材料は、特に限定されるものではないが、上記光半透過膜パターンの材料としては、例えば、モリブデンシリサイド（ＭｏＳｉ）系材料および窒化珪素（ＳｉＮ）系材料等が挙げられる。そして、モリブデンシリサイド（ＭｏＳｉ）系材料としては、例えば、ＭｏＳｉＯ、ＭｏＳｉＮ、およびＭｏＳｉＯＮ等を挙げることができる。窒化珪素（ＳｉＮ）系材料としては、ＳｉＮおよびＳｉＯＮ等を挙げることができる。
【００６０】
さらに、上記光半透過膜パターンの厚さは、特に限定されるものではないが、１０ｎｍ以上８０ｎｍ以下であることが好ましい。中でも、７０ｎｍ以下であることが好ましく、特に、６０ｎｍ以下であることが好ましい。膜厚が薄いと上記光半透過膜パターンの側面積が少なくなり、成長性異物が上記光半透過膜パターンの側面から発生する確率を低くすることができるからである。また膜厚が薄いとパターンのアスペクト比が低くなり、洗浄でパターン倒れなどのダメージが発生しにくいためである。また、半導体の微細パターンを形成するために用いられる上記光半透過膜の微細パターンをフォトマスクに形成するのに必要となる厚さ、上記光半透過膜パターンを所望の透過率とするのに必要となる厚さが、このような範囲であるからであり、さらには上記光半透過膜パターンの厚さがより薄い方が、上記光半透過膜の微細パターンをフォトマスクに形成する上で有利だからである。
【００６１】
さらに、本発明のフォトマスクは、後述のようにＡｒＦエキシマレーザ露光光が適用されるフォトマスクであり、かつ上記光半透過膜パターンの厚さが上述のような好ましい範囲であることが好ましい。後述のように上記光半透過膜パターンの側面に成長性異物が発生し易くなる場合において、上述のように成長性異物が上記光半透過膜パターンの側面から発生する確率を低くすることができるからである。これにより、上記光半透過膜パターンの側面に成長性異物が発生することをよりいっそう顕著に抑制することができるので、ウェハへの良好なパターン転写像が得られなくなることをよりいっそう顕著に抑制することができるからである。
【００６２】
（４）光半透過膜パターンの表面の成分組成
上記光半透過膜パターンの表面の成分組成については、成長性異物の発生を抑制できるものであればよく、光半透過膜パターンの材料により異なるものである。
このような光半透過膜パターンの表面の窒素の含有割合としては、成長性異物の発生原因となる有機物の付着を低減するとの観点からは、１９ａｔｍ％以下であることが好ましく、なかでも１５ａｔｍ％以下であることが好ましく、特に、１４．５ａｔｍ％以下であることが好ましい。
また、光半透過膜パターンの表面の酸素の含有割合としては、成長性異物の発生原因となる有機物の付着を低減するとの観点からは、４０ａｔｍ％以上であることが好ましく、なかでも４５ａｔｍ％以上であることが好ましく、特に、５０ａｔｍ％以上であることが好ましい。
さらに、光半透過膜パターンの材料がモリブデンシリサイド系材料である場合には、光半透過膜パターンの表面のモリブデンの含有割合としては、成長性異物の発生原因となる有機物の付着を低減するとの観点からは、１．２ａｔｍ％以下であることが好ましく、なかでも１．１ａｔｍ％以下であることが好ましく、特に、１．０ａｔｍ％以下であることが好ましい。
ここで、モリブデンの含有割合を低減することで、例えば、ペリクルの粘着材等に起因すると考えられる有機物や、露光環境中、保管環境中に存在する有機物の付着を低減できる理由については明確ではないが、モリブデンは有機物を起因とする成長性異物生成の触媒として作用するためであると推察される。このため、表面のモリブデンの含有割合を低減することで、表面に成長性異物の原因となる有機物が付着した場合でも、それが成長性異物として認識されるまで大きくなることを抑制でき、結果として成長性異物の発生を抑制できると推察される。
なお、窒素の含有割合を低減することまたは酸素の含有割合を増加することにより、ペリクルの粘着材等に起因すると考えられる有機物や、露光環境中、保管環境中に存在する有機物の付着を低減できる理由については、上記「１．透明基板」の「（４）透明基板の表面の成分組成」の項に記載の理由と同様であると推察される。
【００６３】
３．フォトマスク
本発明のフォトマスクは、上記フォトマスクであれば、特に限定されるものではないが、例えば、図１に示されるフォトマスク１００のようなトライトーン構造を有する位相シフトマスクでもよい。
【００６４】
本発明のトライトーン構造を有する位相シフトマスクは、特に限定されるものではないが、上記フォトマスクであって、上記光半透過膜パターン上に形成され、所望の光学濃度（ＯＤ値）を有する遮光膜からなる遮光膜パターンをさらに有し、上記遮光膜パターンの表面の算術平均粗さ（Ｒａ）が０．４ｎｍ以下であるものが好ましい。これにより、上記透明基板の表面および上記光半透過膜パターンの表面の算術平均粗さ（Ｒａ）が０．４ｎｍ以下である場合と同様に、上記遮光膜パターンの表面に成長性異物が発生することを抑制することができる。この結果、上記遮光膜パターンの表面に発生する成長性異物が、フォトマスクの光を透過する部分や光を半透過する部分を覆うようになるまで成長することを抑制することができる。これにより、ウェハへの良好なパターン転写像が得られなくなることを抑制することができるからである。また、上記透明基板の表面および上記光半透過膜パターンの表面の算術平均粗さ（Ｒａ）が０．４ｎｍ以下である場合と同様に、上記フォトマスクを洗浄する時に、メガソニックなどの物理洗浄ツール等の出力を弱めたとしても、上記遮光膜パターンの表面は滑らかであるから、上記遮光膜パターンの表面から異物を容易に除去することができるからである。
以下、本発明のトライトーン構造を有する位相シフトマスクの構成について、遮光膜パターンの構成を中心に説明する。
【００６５】
本発明における遮光膜パターンは、上記光半透過膜パターン上に形成され、所望の光学濃度（ＯＤ値）を有する遮光膜からなるものである。そして、本発明における遮光膜パターンは、上記遮光膜パターンの表面の算術平均粗さ（Ｒａ）が０．４ｎｍ以下であるものである。
【００６６】
ここで、本発明において、上記遮光膜パターンは、図１に示される遮光膜パターン１０２のような、上記パターン形成領域に形成された光半透過膜パターン上に形成された遮光膜パターンを有するものを意味する。また、本発明において、上記遮光膜パターンの表面は、図１に示される遮光膜パターン１０２の上面１０２ａのような上記遮光膜パターンの上面を意味する。なお、上記遮光膜パターンの上面は、上記遮光膜パターンにおける上記光半透過膜パターンに接する下面とは反対側の面である。
【００６７】
（１）遮光膜パターンの表面
上記遮光膜パターンの表面の算術平均粗さ（Ｒａ）は、特に限定されるものではないが、中でも、０．３ｎｍ以下が好ましく、特に、０．２ｎｍ以下が好ましい。より硫酸イオンの吸着量が少ないからである。
より具体的には、上記遮光膜パターンの表面の算術平均粗さ（Ｒａ）は、例えば、上記遮光膜の材料が、クロム系材料である場合には、０．４ｎｍ以下であることが好ましい。より硫酸イオンの吸着量が少ないからである。
【００６８】
上記遮光膜パターンの表面の成分組成については、成長性異物の発生を抑制できるものであればよく、遮光膜パターンを構成する遮光膜の材料により異なるものである。
このような遮光膜パターンの表面の窒素の含有割合としては、成長性異物の発生原因となる有機物の付着を低減するとの観点からは、７ａｔｍ％以下であることが好ましく、なかでも５ａｔｍ％以下であることが好ましく、特に、４ａｔｍ％以下であることが好ましい。
また、遮光膜パターンの表面の酸素の含有割合としては、成長性異物の発生原因となる有機物の付着を低減するとの観点からは、４０ａｔｍ％以上であることが好ましく、なかでも４５ａｔｍ％以上であることが好ましく、特に、５０ａｔｍ％以上であることが好ましい。
なお、窒素の含有割合を低減することまたは酸素の含有割合を増加することにより、ペリクルの粘着材等に起因すると考えられる有機物や、露光環境中、保管環境中に存在する有機物の付着を低減できる理由については、上記「１．透明基板」の「（４）透明基板の表面の成分組成」の項に記載の理由と同様であると推察される。
【００６９】
さらに、上記遮光膜パターンの表面の算術平均粗さ（Ｒａ）が、０．４ｎｍ以下である場合には、上記遮光膜パターンの表面積は、９９８００ｎｍ２以下となる。なお、本発明において、上記遮光膜パターンの表面積は、上記透明基板の表面積と同様の方法および評価条件によって、上記遮光膜パターンの表面の算術平均粗さ（Ｒａ）から求められるものを意味する。
【００７０】
また、上記遮光膜パターンの表面積は、特に限定されるものではないが、中でも、９９７００ｎｍ２以下、特に、９９６００ｎｍ２以下が好ましい。より硫酸イオンの吸着量が少ないからである。
【００７１】
（２）遮光膜パターンの側面
上記遮光膜パターンは、上記遮光膜パターンの表面の算術平均粗さ（Ｒａ）が０．４ｎｍ以下であれば、特に限定されるものではないが、上記遮光膜パターンの側面の算術平均粗さ（Ｒａ）が０．４ｎｍ以下であるものが好ましい。上記遮光膜パターンの表面の算術平均粗さ（Ｒａ）が０．４ｎｍ以下である場合と同様の効果が得られるからである。具体的には、上記遮光膜パターンの側面に成長性異物が発生することを抑制することができるからである。また、上記フォトマスクを洗浄する時に、物理洗浄ツール等の出力を弱めたとしても、上記遮光膜パターンの側面から異物を容易に除去することができるからである。さらに、上記遮光膜パターンの側面に成長性異物が発生した場合には、上記遮光膜パターンの表面に成長性異物が発生した場合とは異なり、上記成長性異物がそれほど大きく成長しなくても光を透過する部分や光を半透過する部分を覆うようになる。このため、上記遮光膜パターンの側面の算術平均粗さ（Ｒａ）が０．４ｎｍ以下であることによって、上記遮光膜パターンの表面の算術平均粗さ（Ｒａ）が０．４ｎｍ以下である場合よりも、ウェハへの良好なパターン転写像が得られなくなることを顕著に抑制することができるからである。
【００７２】
ここで、本発明において、上記遮光膜パターンの側面は、上記遮光膜パターンの表面および上記光半透過膜パターンの表面の間の面を意味する。より具体的には、上記遮光膜パターンの側面は、図１に示される遮光膜パターン１０２の側面１０２ｂのような上記遮光膜パターンの上面および上記光半透過膜パターンの上面の間の面を意味する。
【００７３】
上記遮光膜パターンの側面の算術平均粗さ（Ｒａ）は、特に限定されるものではないが、中でも、０．３ｎｍ以下が好ましく、特に、０．２ｎｍ以下が好ましい。より硫酸イオンの吸着量が少ないからである。
【００７４】
また、上記遮光膜パターンの側面の算術平均粗さ（Ｒａ）が、０．４ｎｍ以下である場合には、上記遮光膜パターンの側面積は、９９８００ｎｍ２以下となる。なお、本発明において、上記遮光膜パターンの側面積は、上記透明基板の表面積と同様の方法および評価条件によって、上記遮光膜パターンの側面の算術平均粗さ（Ｒａ）から求められるものを意味する。
【００７５】
また、上記遮光膜パターンの側面積は、特に限定されるものではないが、中でも、９９７００ｎｍ２以下、特に、９９６００ｎｍ２以下が好ましい。より硫酸イオンの吸着量が少ないからである。
【００７６】
（３）遮光膜パターン
上記遮光膜パターンは、特に限定されるものではないが、上記外枠領域に形成された上記外枠光半透過膜上に形成された外枠遮光膜をさらに有し、上記外枠遮光膜の表面の算術平均粗さ（Ｒａ）が上記遮光膜パターンの表面の算術平均粗さ（Ｒａ）として０．４ｎｍ以下であるものが好ましい。これは、以下の理由からである。
【００７７】
フォトマスクを使用し続けるとペリクルが劣化するために、フォトマスクから一度ペリクルを剥がし、フォトマスクを洗浄し、再度ペリクルをフォトマスクに装着する作業を行わなければならない。そして、フォトマスクにおいて、上記遮光膜パターンが、上記外枠遮光膜をさらに有する場合には、ペリクルは、上記外枠遮光膜の表面上に粘着材を介して接着される。この結果、フォトマスクからペリクルを剥がす際には、ペリクルの粘着材が多量に上記外枠遮光膜の表面上に残存してしまう。また、上記外枠遮光膜の表面上に残存するペリクルの粘着材を除去することは困難である。このようなことから、ペリクルの粘着材を除去するためにフォトマスクを多数回洗浄しなければならなくなる。また、多量に上記外枠遮光膜の表面上に残存するペリクルの粘着材は、フォトマスクの洗浄等により、フォトマスクの上記パターン形成領域内に散らばり不良となってしまう。さらに、ペリクルの粘着材は有機物であるため、多量に上記外枠遮光膜の表面上に残存するペリクルの粘着材は、ガス等が発生し、成長性異物の発生原因になり得る。
【００７８】
これに対して、本発明によれば、上記外枠遮光膜の表面の算術平均粗さ（Ｒａ）が０．４ｎｍ以下であり、上記外枠遮光膜の表面が滑らかであるために、ペリクルの粘着材を上記外枠遮光膜の表面から除去することが容易になる。これにより、ペリクルの粘着材を上記外枠遮光膜の表面から除去するためにフォトマスクを洗浄する回数を削減することができる。また、多量に上記外枠遮光膜の表面上に残存するペリクルの粘着材が、フォトマスクの洗浄等により、フォトマスクの上記パターン形成領域内に散らばり不良となることを抑制することができる。さらに、多量に上記外枠遮光膜の表面上に残存するペリクルの粘着材が、成長性異物の発生原因になることを抑制することができる。これにより、成長性異物が成長し、ウェハへの良好なパターン転写像が得られなくなることを抑制することができる。したがって、上記遮光膜パターンは、上記外枠領域に形成された外枠光半透過膜上に形成された外枠遮光膜をさらに有するものが好ましい。
【００７９】
上記外枠遮光膜の表面の算術平均粗さ（Ｒａ）は０．４ｎｍ以下であることが好ましいが、中でも、０．３ｎｍ以下が好ましく、特に、０．２ｎｍ以下が好ましい。より硫酸イオンの吸着量が少ないからである。また、上記外枠遮光膜の表面上に粘着材を介して接着されたペリクルを剥がす際にペリクルの粘着材を上記外枠遮光膜の表面から除去することがより容易になるからである。
上記外枠遮光膜の表面の算術平均粗さ（Ｒａ）は、より具体的には、上記「（１）遮光膜パターンの表面」の項に記載の内容と同様とすることができる。
また、上記外枠遮光膜の表面の成分組成については、ペリクルの粘着材を上記外枠遮光膜の表面から除去することが容易になるものであればよく、遮光膜パターンを構成する遮光膜の材料により異なるものであるが、例えば、上記「（１）遮光膜パターンの表面」の項に記載の内容と同様とすることができる。
【００８０】
（４）遮光膜
上記遮光膜は、特に限定されるものではないが、上記光半透過膜パターンと合わせて光学濃度（ＯＤ値）が、３．０以上となるように調整されたものが好ましい。露光時に所望の部分において必要な遮光性を得ることができるからである。
【００８１】
また、上記遮光膜の材料は、特に限定されるものではないが、上記遮光膜の材料としては、例えば、モリブデンシリサイド（ＭｏＳｉ）系材料、クロム（Ｃｒ）系材料等を挙げることができる。そして、モリブデンシリサイド（ＭｏＳｉ）系材料としては、ＭｏＳｉＯ、ＭｏＳｉＮ、ＭｏＳｉＯＮ等を挙げることができる。クロム（Ｃｒ）系材料としては、Ｃｒ、ＣｒＯ、ＣｒＮ、ＣｒＯＮ等を挙げることができる。
本発明においては、例えば、上記光半透過膜パターンの材料がモリブデンシリサイド系材料である場合には、上記遮光膜の材料としてクロム系材料を用いることができる。
【００８２】
さらに、上記遮光膜の厚さは、その材料の種類により異なるものであり、特に限定されるものではないが、１０ｎｍ〜５００ｎｍの範囲内であることが好ましく、中でも、１０ｎｍ〜３００ｎｍの範囲内であることが好ましく、特に、１０ｎｍ〜２００ｎｍの範囲内であることが好ましい。上記厚さがあれば、上記光半透過膜パターンと合わせて、３．０以上の光学濃度（ＯＤ値）を確保できるからである。
本発明においては、上記遮光膜パターンの表面積を小さくできるとの観点からは、上記遮光膜の厚さが、６５ｎｍ以下であることが好ましい。
【００８３】
（５）フォトマスク
本発明のフォトマスクは、上記フォトマスクであれば、特に限定されるものではないが、ＡｒＦエキシマレーザ露光光が適用されるフォトマスクであることが好ましい。ＡｒＦエキシマレーザ露光光はエネルギーが高いため、上記透明基板の表面、上記光半透過膜パターンの表面および側面、ならびに上記遮光膜の表面および側面に成長性異物が発生し易くなるので、上記透明基板の表面、上記光半透過膜パターンの表面および側面、ならびに上記遮光膜の表面および側面に成長性異物が発生することを顕著に抑制することができる。これにより、ウェハへの良好なパターン転写像が得られなくなることを顕著に抑制することができるからである。
【００８４】
（６）その他
本発明のフォトマスクは、遮光膜パターンの態様として、上記パターン形成領域に形成された光半透過膜パターン上に形成された遮光膜パターンを少なくとも有する態様以外にもその他の態様を有することができる。
上記その他の態様としては、遮光膜パターンが、パターン形成領域内に形成された遮光膜パターンを含まず、外枠遮光膜のみを有する態様を挙げることができる。
したがって、光半透過膜パターン上に形成された遮光膜パターンとしては、外枠遮光膜を含む場合には、例えば、外枠遮光膜のみを含むもの、または、外枠遮光膜およびパターン形成領域に形成された遮光膜パターンの両者を含むものとすることができる。
【００８５】
Ｂ．フォトマスクの製造方法
本発明のフォトマスクの製造方法は、透明基板および上記透明基板上に形成された光半透過膜を有するフォトマスクブランクスを準備するフォトマスクブランクス準備工程と、上記光半透過膜をエッチングすることにより光半透過膜パターンを形成する光半透過膜パターン形成工程と、上記光半透過膜パターンの表面を平滑化する平滑化処理工程と、を有することを特徴とするものである。
【００８６】
図５および図６は、本発明のフォトマスクの製造方法の一例を示す概略工程断面図である。図５および図６に示されるフォトマスクの製造方法は、トライトーン構造を有する位相シフトマスクの製造方法である。以下、図５および図６に示されるトライトーン構造を有する位相シフトマスクの製造方法を説明する。
【００８７】
まず、図５（ａ）に示すように、透明基板１０１と、透明基板１０１および遮光膜２０２の間に形成された光半透過膜２０３と、光半透過膜２０３上に形成された遮光膜２０２と、を有するフォトマスクブランクス２００を準備する。遮光膜２０２は、光半透過膜２０３と合わせて光学濃度（ＯＤ値）が３．０以上となるよう調整されたものである。また、遮光膜２０２は、クロム（Ｃｒ）系材料から構成される。また、光半透過膜２０３は、モリブデンシリサイド（ＭｏＳｉ）系材料から構成される。
【００８８】
次に、図５（ｂ）に示すように、遮光膜２０２上に電子線レジストを塗布し、レジスト層２０５を形成する。次に、図５（ｃ）に示すように、電子線描画装置によってレジスト層２０５をパターン露光し、レジスト専用の現像液により現像し、所望形状のレジストパターン１０５を形成する。
【００８９】
次に、図５（ｄ）に示すように、所望形状のレジストパターン１０５をエッチングマスクとして、ドライエッチング装置によって、反応性エッチングガスを用い、遮光膜２０２をドライエッチングして、遮光膜２０２を後述する光半透過膜パターン１０３の形状にエッチング加工する。
【００９０】
次に、図５（ｅ）に示すように、所望形状のレジストパターン１０５を除去する。次に、図５（ｆ）に示すように、光半透過膜パターン１０３の形状にエッチング加工された遮光膜２０２をエッチングマスクとして、ドライエッチング装置によって、反応性エッチングガスを用い、光半透過膜２０３をドライエッチングする。これにより、上記パターン形成領域に光半透過膜パターン１０３を形成する。
【００９１】
次に、図６（ａ）に示すように、遮光膜２０２上に電子線レジストを塗布し、レジスト層２０５を形成する。次に、図６（ｂ）に示すように、電子線描画装置によってレジスト層２０５をパターン露光し、レジスト専用の現像液により現像し、所望形状のレジストパターン１０５を形成する。
【００９２】
次に、図６（ｃ）に示すように、所望形状のレジストパターン１０５をエッチングマスクとして、ドライエッチング装置によって、反応性エッチングガスを用い、遮光膜２０２をドライエッチングする。これにより、上記パターン形成領域に遮光膜パターン１０２を形成する。
【００９３】
次に、図６（ｄ）に示すように、所望形状のレジストパターン１０５を除去する。次に、図６（ｅ）に示すように、透明基板１０１の上面１０１ａ、光半透過膜パターン１０３の上面１０３ａおよび側面１０３ｂ、ならびに遮光膜パターン１０２の上面１０２ａおよび側面１０２ｂの全ての算術平均粗さ（Ｒａ）を０．４ｎｍ以下にする平滑化処理を行う。これにより、透明基板１０１の上面１０１ａ、光半透過膜パターン１０３の上面１０３ａおよび側面１０３ｂ、ならびに遮光膜パターン１０２の上面１０２ａおよび側面１０２ｂの全ての算術平均粗さ（Ｒａ）が０．４ｎｍ以下であるフォトマスク１００が得られる。フォトマスク１００はトライトーン構造を有する位相シフトマスクである。ここで、本発明において、上記透明基板の表面および上記光半透過膜パターンの表面は、「Ａ．フォトマスク」の項目に記載した内容と同一の内容を意味する。
【００９４】
本発明によれば、上記光半透過膜パターンの表面が平滑化されたフォトマスクが得られる。これにより、上記光半透過膜パターンの表面に吸着する硫酸イオンの吸着量を少なくすることができるので、上記光半透過膜パターンの表面に成長性異物が発生しにくいフォトマスクを得ることができる。また、上記光半透過膜パターンの表面を滑らかにすることができるので、上記フォトマスクを洗浄する時に、物理洗浄ツール等の出力を弱めたとしても、上記光半透過膜パターンの表面から異物を容易に除去することができるフォトマスクを得ることができる。これらの結果、ウェハへの良好なパターン転写像が得られなくなることを抑制することができる。
以下、本発明のフォトマスクの製造方法の構成について説明する。
【００９５】
１．フォトマスクブランクス準備工程
本発明におけるフォトマスクブランクス準備工程は、透明基板および上記透明基板上に形成された光半透過膜を有するフォトマスクブランクスを準備する工程である。
【００９６】
上記透明基板の構成は、「Ａ．フォトマスク  １．透明基板」の項目に記載の透明基板の構成と同様である。このため、ここでの説明は省略する。
【００９７】
上記光半透過膜の材料および厚さは、「Ａ．フォトマスク  ２．光半透過膜パターン」の項目に記載の光半透過膜パターンの材料および厚さと同様である。このため、ここでの説明は省略する。
【００９８】
上記フォトマスクブランクス準備工程は、特に限定されるものではないが、上記フォトマスクブランクスとして、上記透明基板と、上記透明基板上に形成された上記光半透過膜と、上記光半透過膜上に形成された遮光膜と、を有するフォトマスクブランクスを準備する工程が好ましい。上記平滑化処理工程において、上記透明基板の表面、上記光半透過膜パターンの表面、および後述する遮光膜パターンの表面を平滑化することができるからである。
【００９９】
上記遮光膜の構成は、「Ａ．フォトマスク  ３．フォトマスク  （１）．遮光膜パターン」の項目に記載の遮光膜の構成と同様である。このため、ここでの説明は省略する。
【０１００】
２．光半透過膜パターン形成工程
本発明における光半透過膜パターン形成工程は、上記光半透過膜をエッチングすることにより光半透過膜パターンを形成する工程である。本発明において、上記光半透過膜パターンは、図５に示される光半透過膜パターン１０３のように、上記パターン形成領域に形成される。
【０１０１】
上記光半透過膜パターン形成工程は、特に限定されるものではないが、上記光半透過膜をエッチングする方法としては、上記光半透過膜がモリブデンシリサイド（ＭｏＳｉ）系材料から構成されている場合は、例えば、フッ素系ガス、例えば、ＳＦ６、ＣＦ４、ＣＨＦ３、Ｃ２Ｆ６や、これらの混合ガス、あるいはこれらのガスに酸素を混合したガス等をエッチングガスとして用いてドライエッチングする方法等が挙げられる。また、上記光半透過膜が窒化珪素（ＳｉＮ）系材料から構成されている場合は、例えば、フッ素系ガス、例えば、ＳＦ６、ＣＦ４、ＣＨＦ３、Ｃ２Ｆ６や、これらの混合ガス、あるいはこれらのガスに酸素を混合したガス等をエッチングガスとして用いてドライエッチングする方法等が挙げられる。
【０１０２】
３．平滑化処理工程
本発明における平滑化処理工程は、上記光半透過膜パターンの表面を平滑化する工程である。
【０１０３】
上記平滑化処理工程は、特に限定されるものではないが、上記光半透過膜パターンの表面とともに、上記透明基板の表面を平滑化する工程が好ましい。上記透明基板の表面に成長性異物が発生しにくいフォトマスクを得ることができるからである。また、上記フォトマスクを洗浄する時に、物理洗浄ツール等の出力を弱めたとしても、上記透明基板の表面から異物を容易に除去することができるフォトマスクを得ることができるからである。さらに、上記透明基板の表面に成長性異物が発生した場合には、上記光半透過膜パターンの表面に成長性異物が発生した場合とは異なり、上記成長性異物がそれほど大きく成長しなくても光を透過する部分を覆うようになる。このため、上記透明基板の表面を平滑化することによって、上記光半透過膜パターンの表面を平滑化する場合よりも、ウェハへの良好なパターン転写像が得られなくなることを顕著に抑制することができるからである。さらに、上記外枠領域において上記透明基板の表面が滑らかであるために、ペリクルの粘着材を上記外枠領域において上記透明基板の表面から除去することが容易になるフォトマスクを得ることができる。これにより、ペリクルの粘着材を上記外枠領域において上記透明基板の表面から除去するためにフォトマスクを洗浄する回数を削減し易いフォトマスクを得ることができる。また、多量に上記外枠領域において上記透明基板の表面上に残存するペリクルの粘着材が、フォトマスクの洗浄等により、フォトマスクの上記パターン形成領域内に散らばり不良となりにくいフォトマスクを得ることができる。さらに、多量に上記外枠領域において上記透明基板の表面上に残存するペリクルの粘着材が、成長性異物の発生原因になりにくいフォトマスクを得ることができる。
【０１０４】
上記平滑化処理工程は、特に限定されるものではないが、上記光半透過膜パターンの表面および側面の両方を平滑化する工程が好ましい。上記光半透過膜パターンの表面および側面の両方に成長性異物が発生しにくいフォトマスクを得ることができるからである。また、上記フォトマスクを洗浄する時に、物理洗浄ツール等の出力を弱めたとしても、上記光半透過膜パターンの表面および側面の両方から異物を容易に除去することができるフォトマスクを得ることができるからである。さらに、上記光半透過膜パターンの側面に成長性異物が発生した場合には、上記光半透過膜パターンの表面に成長性異物が発生した場合とは異なり、上記成長性異物がそれほど大きく成長しなくても光を透過する部分を覆うようになる。このため、上記光半透過膜パターンの表面および側面の両方を平滑化することによって、上記光半透過膜パターンの表面のみを平滑化する場合よりも、ウェハへの良好なパターン転写像が得られなくなることを顕著に抑制することができるからである。
【０１０５】
上記平滑化処理工程は、特に限定されるものではないが、上記光半透過膜パターンの表面もしくは側面、または上記透明基板の表面の算術平均粗さ（Ｒａ）を０．４ｎｍ以下にする工程が好ましい。上記光半透過膜パターンの表面もしくは側面、または上記透明基板の表面に成長性異物が発生しないフォトマスクを得ることができるからである。上記平滑化処理工程としては、中でも、上記光半透過膜パターンの表面もしくは側面、または上記透明基板の表面の算術平均粗さ（Ｒａ）を０．３ｎｍ以下にする工程が好ましく、特に、上記光半透過膜パターンの表面もしくは側面、または上記透明基板の表面の算術平均粗さ（Ｒａ）を０．２ｎｍ以下にする工程が好ましい。より硫酸イオンの吸着量が少ないからである。
【０１０６】
上記光半透過膜パターンの表面を平滑化する方法は、特に限定されるものではないが、例えば、ドライエッチングによって平滑化する方法、ウエットエッチングによって平滑化する方法、ＵＶなどの光を照射することによって平滑化する方法、加熱することによって平滑化する方法等が挙げられる。
【０１０７】
上記ドライエッチングによって平滑化する方法としては、特に限定されるものではないが、例えば、塩素系のガス、フッ素系のガス、酸素系のガス等を用いてプラズマ処理を行う方法等が挙げられる。中でも、上記光半透過膜パターンがモリブデンシリサイド（ＭｏＳｉ）系材料および窒化珪素（ＳｉＮ）系材料から構成される場合には、塩素系のガスまたは酸素系ガスを用いてプラズマ処理を行う方法等が好ましい。
そして、上記ドライエッチングによって平滑化する方法では、等方的なプラズマ処理を行うことによって、上記光半透過膜パターンの表面および側面の両方を同等に平滑化することができる。
【０１０８】
また、上記ウエットエッチングによって平滑化する方法としては、特に限定されるものではないが、例えば、アルカリ洗浄液や酸性洗浄液等の濃度を調整した溶液を用いたウエットエッチングを行う方法等が挙げられる。中でも、モリブデンシリサイド（ＭｏＳｉ）系材料および窒化珪素（ＳｉＮ）系材料のようなＳｉ系材料から構成される光半透過膜パターンに対しては、アルカリ洗浄液や、フッ酸水溶液（ＨＦ、ＮＨ４Ｆ等）、リン酸溶液（Ｈ３ＰＯ４：ＨＮＯ３）等のような酸性洗浄液等を用いたウエットエッチングを行う方法等が好ましい。
そして、上記ウエットエッチングによって平滑化する方法では、ウエットエッチングは一般に等法的な処理であるために、上記光半透過膜パターンの表面および側面の両方を同等に平滑化することができる。
【０１０９】
以上に挙げた表面を平滑化する方法によれば、上記光半透過膜パターンの表面および側面だけではなく、上記平滑化処理工程において、上記透明基板の表面を平滑化することもできる。
さらに、上記方法によれば、上記平滑化処理工程において、上記遮光膜パターンの表面も平滑化することができる。
【０１１０】
本工程においては、表面を平滑化する方法が、表面を平滑するとともに、光半透過膜パターンの表面の成分組成を調整する方法であることが好ましい。
本工程においては、上記平滑化方法が、例えば、光半透過膜パターン表面の窒素の含有割合を減少させる方法とすることができ、なかでも２０ａｔｍ％以上減少させる方法であることが好ましく、特に２５ａｔｍ％以上減少させる方法であることが好ましく、なかでも特に３０ａｔｍ％以上減少させる方法であることが好ましい。上記平滑化方法であることで、本工程により形成される光半透過膜パターンは、成長性異物の発生原因となる有機物の付着を低減可能となるからである。
本工程においては、上記平滑化方法が、光半透過膜パターン表面の酸素の含有割合を増加させる方法とすることができ、なかでも１０ａｔｍ％以上増加させる方法であることが好ましく、特に２０ａｔｍ％以上増加させる方法であることが好ましく、なかでも特に４０ａｔｍ％以上増加させる方法であることが好ましい。上記平滑化方法であることで、本工程により形成される光半透過膜パターンは、成長性異物の発生原因となる有機物の付着を低減可能となるからである。
本工程においては、光半透過膜パターンの材料がモリブデンシリサイド系材料である場合には、光半透過膜パターンの表面のモリブデンの含有割合を減少させる方法とすることができ、なかでも０．６ａｔｍ％以上減少させる方法であることが好ましく、特に１．０ａｔｍ％以上減少させる方法であることが好ましい。上記平滑化方法であることで、本工程により形成される光半透過膜パターンは、成長性異物の発生原因となる有機物の付着を低減可能となるからである。
【０１１１】
このような表面を平滑化するとともに、光半透過膜パターンの表面の成分組成を調整することもできる平滑化方法としては、具体的には、ドライエッチングによって平滑化する方法であることが好ましい。上記平滑化方法は、プラズマ処理に用いるガスの種類、プラズマ処理の回数を調整することで、表面成分組成の調整を容易に行うことができるからである。
ガスの種類およびプラズマ処理の回数の組み合わせとしては、例えば、光半透過膜パターンの材料がモリブデンシリサイド系材料であり、窒素の含有割合を低減し、酸素の含有割合を増加し、モリブデンシリサイドの含有割合を低減する観点からは、塩素系のガスを用いた塩素プラズマ処理を行った後に、酸素系のガスを用いた酸素プラズマ処理を行う組み合わせ等を挙げることができる。
【０１１２】
４．フォトマスクの製造方法
本発明のフォトマスクの製造方法は、上記フォトマスクの製造方法であれば、特に限定されるものではないが、図５および図６に示されるようなトライトーン構造を有する位相シフトマスクの製造方法であって、上記フォトマスクブランクス準備工程において、上記フォトマスクブランクスとして、上記透明基板と、上記透明基板上に形成された上記光半透過膜と、上記光半透過膜上に形成された遮光膜と、を有するフォトマスクブランクスを準備し、上記遮光膜をエッチングすることにより上記遮光膜パターンを形成する遮光膜パターン形成工程を、さらに有するものでもよい。
【０１１３】
本発明における遮光膜パターン形成工程は、上記遮光膜をエッチングすることにより上記遮光膜パターンを形成する工程である。本発明において、上記遮光膜パターンは、図６に示される遮光膜パターン１０２のように、上記パターン形成領域に形成される上記光半透過膜パターン上に形成される。
【０１１４】
上記遮光膜パターン形成工程は、特に限定されるものではないが、上記遮光膜をエッチングする方法としては、上記遮光膜がモリブデンシリサイド（ＭｏＳｉ）系材料から構成されている場合は、例えば、フッ素系ガス、例えば、ＳＦ６、ＣＦ４、ＣＨＦ３、Ｃ２Ｆ６や、これらの混合ガス、あるいはこれらのガスに酸素を混合したガス等をエッチングガスとして用いてドライエッチングする方法等が挙げられる。また、上記遮光膜がクロム（Ｃｒ）系材料から構成されている場合は、例えば、塩素系ガスと酸素ガスの混合ガス等をエッチングガスとして用いてドライエッチングする方法等が挙げられる。
【０１１５】
上記フォトマスクの製造方法は、特に限定されるものではないが、上記平滑化処理工程が、上記遮光膜パターンおよび上記光半透過膜パターンの両方の表面を平滑化する工程であるものが好ましい。上記遮光膜パターンおよび上記光半透過膜パターンの両方の表面に吸着する硫酸イオンの吸着量を少なくすることができるので、上記遮光膜パターンおよび上記光半透過膜パターンの両方の表面に成長性異物が発生しにくいフォトマスクを得ることができるからである。また、上記遮光膜パターンおよび上記光半透過膜パターンの両方の表面を滑らかにすることができるので、上記フォトマスクを洗浄する時に、物理洗浄ツール等の出力を弱めたとしても、上記遮光膜パターンおよび上記光半透過膜パターンの両方の表面から異物を容易に除去することができるフォトマスクを得ることができるからである。これらの結果、ウェハへの良好なパターン転写像が得られなくなることを抑制することができるからである。ここで、本発明において、上記遮光膜パターンの表面は、「Ａ．フォトマスク  ３．フォトマスク」の項目に記載した内容と同一の内容を意味する。
【０１１６】
上記フォトマスクの製造方法は、特に限定されるものではないが、上記平滑化処理工程が、上記遮光膜パターンの表面および側面の両方を平滑化する工程が好ましい。上記遮光膜パターンの表面および側面の両方に成長性異物が発生しにくいフォトマスクを得ることができるからである。また、上記フォトマスクを洗浄する時に、物理洗浄ツール等の出力を弱めたとしても、上記遮光膜パターンの表面および側面の両方から異物を容易に除去することができるフォトマスクを得ることができるからである。さらに、上記遮光膜パターンの側面に成長性異物が発生した場合には、上記遮光膜パターンの表面に成長性異物が発生した場合とは異なり、上記成長性異物がそれほど大きく成長しなくても光を透過する部分や光を半透過する部分を覆うようになる。このため、上記遮光膜パターンの表面および側面の両方を平滑化することによって、上記遮光膜パターンの表面のみを平滑化する場合よりも、ウェハへの良好なパターン転写像が得られなくなることを顕著に抑制することができるからである。
【０１１７】
上記平滑化処理工程は、特に限定されるものではないが、上記遮光膜パターンの表面または側面の算術平均粗さ（Ｒａ）を０．４ｎｍ以下にする工程が好ましい。上記遮光膜パターンの表面または側面に成長性異物が発生しないフォトマスクを得ることができるからである。上記平滑化処理工程としては、中でも、上記遮光膜パターンの表面または側面の算術平均粗さ（Ｒａ）を０．３ｎｍ以下にする工程が好ましく、特に、上記遮光膜パターンの表面または側面の算術平均粗さ（Ｒａ）を０．２ｎｍ以下にする工程が好ましい。より硫酸イオンの吸着量が少ないからである。
【０１１８】
上記遮光膜パターンの表面を平滑化する方法は、特に限定されるものではないが、例えば、「３．平滑化処理工程」の項目に記載の上記光半透過膜パターンの表面を平滑化する方法と同様の方法が挙げられる。そして、上記ドライエッチングによって平滑化する方法としては、中でも、上記遮光膜パターンがクロム（Ｃｒ）系材料から構成される場合には、フッ素系のガスまたは酸素系のガスを用いてプラズマ処理を行う方法等が好ましく、上記遮光膜パターンがモリブデンシリサイド（ＭｏＳｉ）系材料から構成される場合には、塩素系のガスを用いてプラズマ処理を行う方法等が好ましい。また、上記ウエットエッチングによって平滑化する方法としては、中でも、モリブデンシリサイド（ＭｏＳｉ）系材料のようなＳｉ系材料から構成される遮光膜パターンに対しては、アルカリ洗浄液や、フッ酸水溶液（ＨＦ、ＮＨ４Ｆ等）、リン酸溶液（Ｈ３ＰＯ４：ＨＮＯ３）等のような酸性洗浄液等を用いたウエットエッチングを行う方法等が好ましく、クロム（Ｃｒ）系材料から構成される遮光膜パターンに対しては、アルカリ洗浄液や、硝酸第二セリウムアンモニウム、過塩素酸等のような酸性洗浄液等を用いたウエットエッチングを行う方法等が好ましい。
【０１１９】
さらに、上記遮光膜パターンの側面を平滑化する方法は、特に限定されるものではないが、例えば、「３．平滑化処理工程」の項目に記載の上記光半透過膜パターンの側面をドライエッチングによって平滑化する方法、上記光半透過膜パターンの側面をウエットエッチングによって平滑化する方法と同様の方法が挙げられる。
【０１２０】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【０１２１】
以下、実施例および比較例を用いて、本発明をさらに具体的に説明する。
【０１２２】
［実施例１］
まず、光学研磨した６インチ角、０．２５インチ厚の合成石英基板（透明基板）と、合成石英基板上に形成されたモリブデンシリサイド（ＭｏＳｉ）系材料から構成される光半透過膜と、光半透過膜上に形成されたハードマスク層(遮光膜)とを有するフォトマスクブランクス（ＨＯＹＡ社製Ａ６１Ａ−ＴＦＣ）を準備した。
【０１２３】
次に、ハードマスク層上に所望形状のレジストパターンを形成し、レジストパターンをエッチングマスクとして、ハードマスク層を後述する光半透過膜パターンの形状にエッチング加工した。これにより、ハードマスク層パターンを形成した。
【０１２４】
次に、ハードマスク層パターンをエッチングマスクとして、光半透過膜をエッチングし、光半透過膜パターンを形成した。次に、ハードマスク層パターン上に所望形状のレジストパターンを形成し、レジストパターンをエッチングマスクとして、ドライエッチングにより、ハードマスク層パターンをさらにエッチング加工した。これにより、遮光膜パターンを形成して、平滑化処理前のフォトマスク（位相シフトマスク）を作製した。
【０１２５】
次に、光半透過膜パターンの表面の算術平均粗さ（Ｒａ）を０．４ｎｍ以下にする平滑化処理を行った。具体的には、等方的なプラズマ処理を行うドライエッチングによって、平滑化処理を行った。これにより、フォトマスク（位相シフトマスク）を作製した。
【０１２６】
［実施例２］
まず、光学研磨した６インチ角、０．２５インチ厚の合成石英基板（透明基板）と、合成石英基板上に形成された窒化珪素（ＳｉＮ）系材料から構成される光半透過膜と、光半透過膜上に形成されたハードマスク層(遮光膜)とを有するフォトマスクブランクス（ＳｉＮ）を準備した。
【０１２７】
次に、ハードマスク層上に所望形状のレジストパターンを形成し、レジストパターンをエッチングマスクとして、ハードマスク層を後述する光半透過膜パターンの形状にエッチング加工した。これにより、ハードマスク層パターンを形成した。
【０１２８】
次に、ハードマスク層パターンをエッチングマスクとして、光半透過膜をエッチングし、光半透過膜パターンを形成した。次に、ハードマスク層パターン上に所望形状のレジストパターンを形成し、レジストパターンをエッチングマスクとして、ドライエッチングにより、ハードマスク層パターンをエッチング加工した。これにより、遮光膜パターンを形成して、平滑化処理前のフォトマスク（位相シフトマスク）を作製した。次に、光半透過膜パターンの表面の算術平均粗さ（Ｒａ）を０．４ｎｍ以下にする平滑化処理を行った。具体的には、等方的なプラズマ処理を行うドライエッチングによって、平滑化処理を行った。これにより、フォトマスク（位相シフトマスク）を作製した。
【０１２９】
［参考例１］
まず、光学研磨した６インチ角、０．２５インチ厚の合成石英基板（透明基板）と、合成石英基板上に形成されたモリブデンシリサイド（ＭｏＳｉ）系材料から構成される遮光膜と、遮光膜上に形成されたハードマスク層とを有するフォトマスクブランクス（信越化学社製Ｗ０Ｇ）を準備した。
【０１３０】
次に、ハードマスク層上に所望形状のレジストパターンを形成し、レジストパターンをエッチングマスクとして、ハードマスク層を後述する遮光膜パターンの形状にエッチング加工した。これにより、ハードマスク層パターンを形成した。
【０１３１】
次に、ハードマスク層パターンをエッチングマスクとして、遮光膜をエッチングし、遮光膜パターンを形成した。次に、ドライエッチングにより、ハードマスク層パターンを除去した。これにより、平滑化処理前のフォトマスク（バイナリマスク）を作製した。次に、遮光膜パターンの表面の算術平均粗さ（Ｒａ）を０．４ｎｍ以下にする平滑化処理を行った。具体的には、等方的なプラズマ処理を行うドライエッチングによって、平滑化処理を行った。これにより、フォトマスク（バイナリマスク）を作製した。
【０１３２】
［参考例２］
まず、光学研磨した６インチ角、０．２５インチ厚の合成石英基板（透明基板）と、合成石英基板上に形成されたモリブデンシリサイド（ＭｏＳｉ）系材料から構成される遮光膜と、遮光膜上に形成されたハードマスク層とを有するフォトマスクブランクス（信越化学社製Ｗ０Ｇ）を準備した。
【０１３３】
次に、ハードマスク層上に所望形状のレジストパターンを形成し、レジストパターンをエッチングマスクとして、ハードマスク層を後述する遮光膜パターンの形状にエッチング加工した。これにより、ハードマスク層パターンを形成した。
【０１３４】
次に、ハードマスク層パターンをエッチングマスクとして、遮光膜をエッチングし、遮光膜パターンを形成した。次に、ドライエッチングにより、ハードマスク層パターンを除去した。これにより、平滑化処理前のフォトマスク（バイナリマスク）を作製した。次に、遮光膜パターンの表面の算術平均粗さ（Ｒａ）を０．４ｎｍ以下にする平滑化処理を行った。具体的には、等方的なプラズマ処理を行うドライエッチングによって、平滑化処理を行った。これにより、フォトマスク（バイナリマスク）を作製した。
【０１３５】
［参考例３］
まず、光学研磨した６インチ角、０．２５インチ厚の合成石英基板（透明基板）と、合成石英基板上に形成されたＣｒ膜から構成される遮光膜と、遮光膜上に形成されたハードマスク層とを有するフォトマスクブランクスを準備した。
【０１３６】
次に、ハードマスク層上に所望形状のレジストパターンを形成し、レジストパターンをエッチングマスクとして、ハードマスク層を後述する遮光膜パターンの形状にエッチング加工した。これにより、ハードマスク層パターンを形成した。
【０１３７】
次に、ハードマスク層パターンをエッチングマスクとして、遮光膜をエッチングし、遮光膜パターンを形成した。次に、ドライエッチングにより、ハードマスク層パターンを除去した。これにより、平滑化処理前のフォトマスク（バイナリマスク）を作製した。
【０１３８】
次に、遮光膜パターンの表面の算術平均粗さ（Ｒａ）を０．４ｎｍ以下にする平滑化処理を行った。具体的には、等方的なプラズマ処理を行うドライエッチングによって、平滑化処理を行った。これにより、フォトマスク（バイナリマスク）を作製した。
【０１３９】
［比較例１］
実施例１と同様に、平滑化処理前のフォトマスク（位相シフトマスク）を作製した。
【０１４０】
［比較例２］
まず、光学研磨した６インチ角、０．２５インチ厚の合成石英基板（透明基板）と、合成石英基板上に形成されたＣｒ膜から構成される遮光膜と、遮光膜上に形成されたハードマスク層とを有するフォトマスクブランクスを準備した。比較例２については、後述する評価において、フォトマスクではなく、このフォトマスクブランクスを評価対象とした。
【０１４１】
［評価１］
実施例１〜２（全実施例）のフォトマスクが共通して有する合成石英基板、実施例１および２のフォトマスク（位相シフトマスク）における光半透過膜パターン、参考例１〜３のフォトマスク（バイナリマスク）における遮光膜パターン、比較例１のフォトマスク（位相シフトマスク）における光半透過膜パターン、ならびに比較例２のフォトマスクブランクスにおける遮光膜ついて、表面の算術平均粗さ（Ｒａ）［ｎｍ］、表面積［ｎｍ２］、表面の二乗平均粗さ（ＲＭＳ）［ｎｍ］、最大高低差（Ｒｍａｘ）［ｎｍ］、ならびに硫酸洗浄した後の表面への硫酸イオンの吸着量［ｐｐｂ］およびアンモニアイオンの吸着量［ｐｐｂ］を評価した。算術平均粗さ（Ｒａ）は、原子間力顕微鏡（ＡＦＭ）＜株式会社日立ハイテクサイエンス社製  Ｌ−ｔｒａｃｅ＞を用いて測定し、１μｍ角範囲の高さデータをもとに求めたものである。具体的には、下記評価条件によって、評価した。
＜表面積評価条件＞
・ＡＦＭで１μｍ角をスキャン。
＜洗浄条件＞
・硫酸洗浄
＜イオンクロマト条件＞
・ＤＩＷ １００ｍｌ ９０℃ ２ｈ抽出
＜硫酸イオンの吸着量評価条件＞
・上記で抽出した水をイオンクロマトグラフで定量分析。
＜アンモニアイオンの吸着量評価条件＞
・上記で抽出した水をイオンクロマトグラフで定量分析。
【０１４２】
その評価結果を下記の表２に示した。
【０１４３】
【表２】
0006728919.tif 000003
【０１４４】
また、図２は、表２に示した実施例１および２、参考例１〜３、ならびに比較例１および２に係る表面の算術平均粗さ（Ｒａ）[nm]および硫酸イオンの吸着量［ppb］の関係を表すグラフを示したものである。そして、図２に示されるグラフに表される硫酸イオンの吸着量は、算術平均粗さ（Ｒａ）に依存して変化するものであり、図２に示されるグラフに表される算術平均粗さ（Ｒａ）および硫酸イオンの吸着量の関係は、遮光膜パターンの表面および側面、透明基板の表面、ならびに光半透過膜パターンの表面および側面において成立するものである。さらに、図４は、表２に示した実施例１および２、参考例１〜３、ならびに比較例１および２に係る表面積［nm2］および硫酸イオンの吸着量［ppb］の関係を表すグラフを示したものである。そして、図４に示されるグラフに表される硫酸イオンの吸着量は、表面積に依存して変化するものであり、図４に示されるグラフに表される表面積および硫酸イオンの吸着量の関係は、遮光膜パターンの表面および側面、透明基板の表面、ならびに光半透過膜パターンの表面および側面において成立するものである。
【０１４５】
また、図７は、光半透過膜パターンの表面のＡＦＭ画像である。図７（ａ）および図７（ｂ）には、それぞれ、実施例１のフォトマスク（位相シフトマスク）における光半透過膜パターンの表面（Ｒａ＝０．３８７５ｎｍ）および比較例１のフォトマスク（位相シフトマスク）における光半透過膜パターンの表面（Ｒａ＝０．５２７６ｎｍ）のＡＦＭ画像が示されている。また、図８は、遮光膜パターンおよび遮光膜の表面のＡＦＭ画像である。図８（ａ）および図８（ｂ）には、それぞれ、参考例３のフォトマスク（バイナリマスク）における遮光膜パターンの表面（Ｒａ＝０．２８８７ｎｍ）および比較例２のフォトマスクブランクスにおける遮光膜の表面（Ｒａ＝０．８５６６ｎｍ）のＡＦＭ画像が示されている。
【０１４６】
図７（ａ）および図７（ｂ）に示されるように、実施例１のフォトマスクにおける光半透過膜パターンの表面の方が、比較例１のフォトマスクにおける光半透過膜パターンの表面よりも高低差が小さく、滑らかな面である。また、図８（ａ）および図８（ｂ）に示されるように、参考例３のフォトマスクにおける遮光膜パターンの表面の方が、比較例２のフォトマスクブランクスにおける遮光膜の表面よりも高低差が小さく、滑らかな面である。
【０１４７】
［評価２］
同一条件で硫酸洗浄した後の実施例１のフォトマスク（位相シフトマスク）における光半透過膜パターンの表面（Ｒａ＝０．３８７５）および比較例１のフォトマスク（位相シフトマスク）における光半透過膜パターンの表面（Ｒａ＝０．５２７６）について、ＡｒＦエキシマレーザ照射後の変化を評価した。具体的には、下記評価条件によって、評価した。
＜洗浄条件＞
・硫酸洗浄
＜照射条件＞
・湿度：４０％
・温度：２５℃
・積算照射量：１５００Ｊ
【０１４８】
図９は、硫酸洗浄した後に光半透過膜パターンの表面に対してＡｒＦエキシマレーザを照射した結果を示す図である。図９の右側には、実施例１の硫酸洗浄した後の光半透過膜パターンの表面について、ＡｒＦエキシマレーザ照射後の変化をＳＥＭ画像で確認した結果を示す。図９の左側には、比較例１の硫酸洗浄した後の光半透過膜パターンの表面について、ＡｒＦエキシマレーザ照射後の変化をＳＥＭ画像で確認した結果を示す。なお、実施例１および比較例１のそれぞれについて、図９の上側には、硫酸洗浄後ＡｒＦエキシマレーザ照射前の光半透過膜パターンの表面を表し、図９の下側には、ＡｒＦエキシマレーザ照射後の光半透過膜パターンの表面を表した。また、比較のため、ＡｒＦエキシマレーザを照射する表面とともに、ＡｒＦエキシマレーザを照射しない表面をあわせて表した。
【０１４９】
図９に示されるように、比較例１の光半透過膜パターンの表面は、ＡｒＦエキシマレーザ照射後に成長性異物（Ｈａｚｅ）が発生したのに対して、実施例１の光半透過膜パターンの表面は、ＡｒＦエキシマレーザ照射後にも成長性異物が発生しなかった。これは、実施例１の光半透過膜パターンの表面は、滑らかであるため、硫酸洗浄を実施しても硫酸イオンが吸着しにくいためであると考えられる。以上より、光半透過膜パターンの表面を滑らかにすることにより、光半透過膜パターンの表面に成長性異物が発生することを抑制することができることがわかった。
【０１５０】
［評価３］
実施例１のフォトマスク（位相シフトマスク）および比較例１のフォトマスク（位相シフトマスク）において、同一条件で硫酸洗浄した後の光半透過膜パターンの表面および側面の両方について、ＡｒＦエキシマレーザ照射後の成長性異物（Ｈａｚｅ）の発生をＳＥＭ画像で評価した。具体的には、下記評価条件によって、評価した。
＜洗浄条件＞
・硫酸洗浄
＜照射条件＞
・湿度：４０％
・温度：２５℃
・積算照射量：１５００Ｊ
【０１５１】
その評価結果を光半透過膜パターンの表面の算術平均粗さ（Ｒａ）[nm]とともに下記の表３に示した。表３においては、実施例１および比較例１における光半透過膜パターンの表面および側面において、ＡｒＦエキシマレーザ照射後に成長性異物（Ｈａｚｅ）が発生した場合を○、成長性異物（Ｈａｚｅ）の発生しない場合を×で示した。
【０１５２】
【表３】
0006728919.tif 000004
【０１５３】
図１０は、ＡｒＦエキシマレーザ照射後の成長性異物（Ｈａｚｅ）の発生を評価したＳＥＭ画像を示す図である。図１０（ａ）および図１０（ｂ）には、それぞれ、比較例１のフォトマスク（位相シフトマスク）におけるＡｒＦエキシマレーザ照射後の光半透過膜パターンの表面および側面に発生した成長性異物（Ｈａｚｅ）のＳＥＭ画像を示した。
【０１５４】
表３に示されるように、実施例１のフォトマスク（位相シフトマスク）では、光半透過膜パターンの表面および側面の両方において、ＡｒＦエキシマレーザ照射後に成長性異物（Ｈａｚｅ）が発生しなかった。また、比較例１のフォトマスク（位相シフトマスク）では、光半透過膜パターンの表面および側面の両方において、ＡｒＦエキシマレーザ照射後に成長性異物（Ｈａｚｅ）が発生した。このことから、実施例１のフォトマスク（位相シフトマスク）を作製した時に、等方的なプラズマ処理を行うドライエッチングにより、光半透過膜パターンの表面の算術平均粗さ（Ｒａ）を０．４ｎｍ以下にする平滑化処理を行ったことによって、光半透過膜パターンの表面と同様に、その側面も算術平均粗さ（Ｒａ）が０．４ｎｍ以下になったものと考えられる。そして、比較例１のフォトマスク（位相シフトマスク）を作製した時には、光半透過膜パターンの側面の算術平均粗さ（Ｒａ）は、光半透過膜パターンの表面と同様に、０．４ｎｍより大きくなったものと考えられる。
【０１５５】
また、図１０（ａ）および図１０（ｂ）から、比較例１のフォトマスク（位相シフトマスク）において、光半透過膜パターンの表面（光半透過膜パターン１０３の上面１０３ａ）に発生した成長性異物（Ｈａｚｅ）３０１が、透明基板１０１が露出した領域（光を透過する部分）を覆わないのに対して、光半透過膜パターン１０３の側面１０３ｂに発生した成長性異物（Ｈａｚｅ）３０１は、透明基板１０１が露出した領域（光を透過する部分）を覆うことが分かった。
【０１５６】
［評価４］
実施例２のフォトマスク（位相シフトマスク）における光半透過膜パターンの表面（Ｒａ＝０．２０７５）および比較例１の平滑化処理前のフォトマスク（位相シフトマスク）における光半透過膜パターンの表面（Ｒａ＝０．５２７６）の異物除去力を評価した。具体的には、下記評価条件によって、評価した。
＜洗浄条件＞
・硫酸フリー洗浄
【０１５７】
図１１は、光半透過膜パターンの表面の異物除去力を評価した結果を示す図である。図１１の右側には、実施例２の洗浄前後の光半透過膜パターンの表面の異物の分布を示す。図１１の左側には、比較例１の洗浄前後の光半透過膜パターンの表面の異物の分布を示す。
【０１５８】
図１１に示されるように、同一の洗浄条件で洗浄したにもかかわらず、実施例２の光半透過膜パターンの表面の方が、比較例１の光半透過膜パターンの表面よりも異物除去力が大きかった。具体的には、実施例２の光半透過膜パターンの表面は、９９．５％の異物が除去され、ほとんどの異物が除去されたのに対して、比較例１の光半透過膜パターンの表面は、８３．８％しか、異物が除去されなかった。これは、実施例２の光半透過膜パターンの表面の方が、比較例１よりも平滑であるため、異物が除去され易いからであると考えられる。
【０１５９】
［評価５］
実施例１〜２（全実施例）のフォトマスクが共通して有する合成石英基板の表面（Ｒａ＝０．１２８５）および比較例２のフォトマスクブランクスにおける遮光膜の表面（Ｒａ＝０．８５６６）について、ペリクルの粘着材の残存量を評価した。具体的には、同一の剥離条件で、合成石英基板および遮光膜の表面からペリクルを剥離した時に、ペリクルの粘着材が合成石英基板および遮光膜の表面にどれくらい残存するかを評価した。
【０１６０】
図１２は、フォトマスクにおける合成石英基板および遮光膜の表面に残存するペリクルの粘着材を示す図である。図１２（ａ）には、実施例１〜２（全実施例）のフォトマスクが共通して有する合成石英基板の表面に残存するペリクルの粘着材を示した。図１２（ｂ）には、比較例２の遮光膜の表面に残存するペリクルの粘着材を示した。
【０１６１】
図１２に示されるように、実施例１〜２（全実施例）のフォトマスクが共通して有する合成石英基板の表面の方は、ペリクルの粘着材がほとんど残存していないのに対して、比較例２の遮光膜の表面の方は、ペリクルの多くの粘着材が残存している。これは、合成石英基板の表面の方が、比較例２の遮光膜の表面よりも平滑であるため、ペリクルの粘着材が剥離され易いからであると考えられる。
【０１６２】
［比較例３］
平滑化処理を行わなかったこと以外は実施例２と同様にフォトマスク（位相シフトマスク）、すなわち、実施例２における平滑化処理前のフォトマスクを作製し、これを比較例３のフォトマスクとした。
【０１６３】
［評価６］
実施例１〜実施例２、比較例１および比較例３のフォトマスクの光半透過膜について、図１３に例示するように、フォトマスクをペリクル付きとした状態で、ペリクルにより覆われた光半透過膜に対してＡｒＦエキシマレーザを照射し、積算照射量に対する、成長性異物（Ｈａｚｅ）の発生の有無を外観検査装置(ＫＬＡ社製)を用いて検査し、検出した箇所をＳＥＭ観察することにより確認した。結果を下記表４に示す。
なお、評価に用いたぺリクル付きフォトマスクは、ぺリクルのサイズが１４９×１１５ｍｍであり、粘着材の材質はスチレン系ポリマーで厚さが０．６５ｍｍのものを使用し、粘着材であるスチレン系ポリマーを介してぺリクルを加圧することで貼り合わせる方法を用いて形成した。
また、レーザー照射は、ペリクル付きマスク中心部である１ｃｍ四方の領域に照射した。
さらに、下記表４中、成長性異物（Ｈａｚｅ）の発生が観察された場合には「○」を記入し、観察されなかった場合には「×」を記入した。
さらに、照射条件は、下記表４に示すように積算照射量を１００ｋＪ／ｃｍ２〜３００ｋＪ／ｃｍ２の範囲内で変化させた以外は、上記「評価３」と同様の条件とした。
また、図１３は、ぺリクル付きフォトマスク２００の一例を示す概略断面図であり、ペリクルＰがペリクルＰを支持するペリクルフレームＢおよびペリクル粘着材Ａを介して、遮光膜パターン１０３のうち外枠遮光膜Ｓ上に貼付される例を示すものである。また、Ｌ６は、評価６のレーザー照射位置の例を示すものであり、Ｌ７は、後述する評価７のレーザー照射位置の例を示すものである。
【０１６４】
［評価７］
実施例１および比較例１のフォトマスクの遮光膜について、フォトマスクをペリクル付きとした状態で、ペリクルにより覆われた遮光膜に対してＡｒＦエキシマレーザを照射した以外は、上記「評価６」と同様にして、積算照射量に対する、成長性異物（Ｈａｚｅ）の発生の有無を確認した。
【０１６５】
［評価８］
実施例１〜実施例２、比較例１および比較例３のフォトマスクの光半透過膜パターン表面の成分組成を測定した。
また、実施例１および比較例１についてはフォトマスクの遮光膜パターン表面の成分組成を測定した。
さらに、実施例１については、フォトマスクの合成石英基板表面の成分組成を測定した。
測定方法は、ＵＬＶＡＣ-ＰＨＩ社製Ｑｕａｎｔｕｍ２０００を用いて、下記測定条件で測定した。結果を下記表４に示す。
なお、表面の成分組成は、表面から厚み方向に５ｎｍの範囲内における平均の成分組成を測定した。
【０１６６】
（測定条件）
Ｘ線条件：Ａｌ  ｍｏｎｏ  ２００μｍφ×３０Ｗ  １５ｋＶ
Ｘ線取込角度：４５°
中和条件：ＩＯＮ／Ｅｌｅｃｔｒｏｎ  ２０μＡ
【０１６７】
［評価９］
実施例１および比較例１のフォトマスクの遮光膜パターン表面、ならびに、比較例３のフォトマスクの光半透過膜パターン表面について上記「評価１」に記載の同一方法により、表面の算術平均粗さ（Ｒａ）を求めた。
その結果、実施例１のフォトマスクの遮光膜パターンの表面は、０．８２ｎｍであり、比較例１のフォトマスクの遮光膜パターン表面は、０．３８ｎｍであり、比較例３のフォトマスクの光半透過膜パターン表面は、０．４１ｎｍであった。
【０１６８】
【表４】
0006728919.tif 000005
【０１６９】
表４より、光半透過膜パターンの表面の窒素の含有割合を低減することで、成長性異物（Ｈａｚｅ）の発生を抑制できることが確認できた。
具体的には、実施例１のモリブデンシリサイド系材料を用いた光半透過膜パターンについては、窒素の含有割合が、３５ａｔｍ％以下となること、特に、１５ａｔｍ％以下となることで、積算照射量が多くなった場合でも成長性異物の発生を抑制できることが確認できた。
また、実施例１のクロム系材料を用いた遮光膜パターンについては、窒素の含有割合が７ａｔｍ％以下となること、特に、５ａｔｍ％以下となることで、積算照射量が多くなった場合でも成長性異物の発生を抑制できることが確認できた。
さらに、実施例２の窒化ケイ素系材料を用いた光半透過膜パターンについては、窒素の含有割合が、４９ａｔｍ％以下となること、特に、１９ａｔｍ％以下となることで、積算照射量が多くなった場合でも成長性異物の発生を抑制できることが確認できた。
また、評価６において比較例１のフォトマスクをペリクル付フォトマスクとし、積算照射量が２００ｋＪ／ｃｍ２となるようにＡｒＦエキシマレーザ照射を行った際に発生した成長性異物（Ｈａｚｅ）を飛行時間型二次イオン質量分析法（ＴＯＦ−ＳＩＭＳ）により分析したところ、有機アミンが検出された。
このことから、ペリクル付フォトマスクに対してエキシマレーザ照射を行うことで発生した成長性異物は、ペリクルを外枠遮光膜に貼付するために用いた粘着材に由来するものであると推察された。
さらに、比較例１を基準にして実施例１と比較すると、平滑化処理を行うことにより、光半透過膜パターンについて、窒素の含有割合を２１．５ａｔｍ％減少させることができ、酸素の含有割合を２３．９ａｔｍ％増加させることができ、モリブデンの含有割合を０．８ａｔｍ％減少させることができた。
また、比較例１を基準にして実施例１と比較すると、平滑化処理を行うことにより、遮光膜パターンについて、窒素の含有割合を３．７ａｔｍ％減少させることができ、酸素の含有割合を１５．２ａｔｍ％増加させることができた。
一方、比較例３を基準にして実施例２と比較すると、平滑化処理を行うことにより、光半透過膜パターンについて、窒素の含有割合を３１．２ａｔｍ％減少させることができ、酸素の含有割合を４２．４ａｔｍ％増加させることができた。
【符号の説明】
【０１７０】
１００…フォトマスク
１０１…透明基板
１０２…遮光膜パターン
【図１】
0006728919.tif 000006
【図２】
0006728919.tif 000007
【図３】
0006728919.tif 000008
【図４】
0006728919.tif 000009
【図５】
0006728919.tif 000010
【図６】
0006728919.tif 000011
【図７】
0006728919.tif 000012
【図８】
0006728919.tif 000013
【図９】
0006728919.tif 000014
【図１０】
0006728919.tif 000015
【図１１】
0006728919.tif 000016
【図１２】
0006728919.tif 000017
【図１３】
0006728919.tif 000018